Теплоизоляционная смесь для утепления прибылей отливок
HEAT-INSULATING MIXTURE FOR CAST SHRINKERS WARMTH-KEEPING

Изобретение относится к литейному производству, в частности к смесям, используемым для теплоизоляции прибылей отливок из черных и цветных металлов.
Известна теплоизоляционная смесь для утепления прибылей отливок, включающая вспученный перлит, огнеупорную глину, связующее, трепел или кизельгур, отходы льняного производства и шелуху подсолнечных семян или зерен. SU 6926852, МПК B22D 27/06, 25.10.79.
Однако смесь указанного состава имеет пониженную огнеупорность и прочностные характеристики.
Известна теплоизоляционная смесь для облицовки прибылей, которая содержит эковату, каолиновую глину, фосфатное связующее, кварцевый песок. RU №97118078, RU, МПК В22С/00.
Однако смесь указанного состава имеет неудовлетворительные по сравнению с заявляемой смесью, физико-механические и теплофизические свойства.
Известна теплоизоляционная смесь, содержащая теплоизоляционную смесь для утепления прибылей отливок, включающая алюмохромфосфатное связующее, отход ваграночного производства чугуна и трепел. RU 235688, МПК B22D 27/06, B22D 27/00, опубл. 27.05.2009.
Однако смесь указанного состава имеет пониженные прочностные характеристики.
Наиболее близкой к предлагаемому изобретению является теплоизолирующая смесь для утепления прибылей отливок, содержащая магнийалюмофосфатное связующее, трепел, торф низкой степени разложения, кварцевый песок. Сочетание торфа и трепела в составе теплоизоляционной смеси улучшают прочностные характеристики, формуемость и теплоизоляционные свойства смеси, снижают ее осыпаемость. RU 2455108, МПК B22D 27/06, 10.07.2012.
Однако при изготовлении данной смеси требуется специально приготовленный торф низкой степени разложения, При этом необходимы определенные условия хранения торфа, доведение его до мелкой фракции, что усложняет процесс приготовления смеси и увеличивает ее стоимость.
Изобретение направлено на создание теплоизоляционной смеси с улучшенными физико-механическими свойствами.
Технический результат заявляемого изобретения: улучшение физико-механических и эксплуатационных характеристик.
Технический результат достигается тем, что теплоизоляционная смесь для утепления прибылей отливок, включающая металлофосфатное связующее, трепел и кварцевый песок, согласно изобретению она дополнительно содержит эковату, маршалит, а в качестве металлофосфатного связующего содержит алюмохромфосфатное связующее при следующем соотношении компонентов, мас. %:
Алюмохромфосфатное связующее
7-12
Трепел
5-10
Эковата
15-20
Маршалит
10-15
Кварцевый песок остальное Сопоставительный анализ с прототипом позволяет сделать вывод о том, что заявляемый состав отличается от известного состава введением в смесь вышеперечисленных дополнительных компонентов и их соотношением. Такое соотношение новых признаков с известными признаками позволяет улучшить физико-механические характеристики, необходимые для изготовления теплоизоляционных оболочек, обеспечивает хорошую формуемость смеси и высокую термостойкость.
Теплоизоляционную смесь готовят следующим образом: эковату увлажняют, добавляют трепел, маршалит и кварцевый песок в указанных по изобретению количествах. Составляющие перемешивают 2-3 минуты и добавляют алюмохромфосфатное связующее. Загружают в смеситель и перемешивают до образования однородной массы. Далее готовые оболочки извлекают из ящика и сушат в печи при температуре 150-200°C в течение 20-40 минут, в зависимости от толщины теплоизоляционного слоя оболочки. Составы приведены в табл. 1. Свойства теплоизоляционной смеси приведены в табл. 2.
Для приготовления смеси использовали следующие материалы: алюмохромфосфатное связующее - ТУ 6-18-166-83; трепел Первомайского месторождения Алатырского района Чувашской Республики содержит, масс. %: оксиды кремния 60,3-72,5; железа 2,8-4,2; алюминия 8,4-10,1; кальция 2,6-12,3; магния 0,9-1,3; натрия 0,18-0,29; калия 1,4-1,5; эковата - ТУ 5761-028-0295614-94; маршалит ГОСТ 3077-82; кварцевый песок ГОСТ 2138-91.
Из табл. 2 следует, что предлагаемая теплоизоляционная смесь для утепления прибылей отливок имеет улучшенные физико-механические свойства, что очень важно для применения теплоизоляционных оболочек в литейных формах, а также при заливке жидким металлом в полость литейных форм, что дает хорошие технико-экономические и эксплуатационные свойства получаемых отливок.